(57)【要約】Ｃｒ化合物、Ｆ、硝酸性窒素を含まない処理液中で、すずめっき鋼板を陰極電解皮膜処理する方法。陰極電解皮膜処理前のすずめっき鋼板上に存在する酸化すず層を、炭酸ナトリウムまたは炭酸水素ナトリウムを含む水溶液中における陰極電解処理又は硫酸水溶液浸漬処理によって、特定膜厚以下まで除去した後、特定組成のジルコニウム化合物を含むアルカリ金属硫酸塩水溶液中で陰極電解皮膜処理して、特定Ｚｒ換算皮膜付着量の皮膜を形成させる。有機樹脂被膜との密着性及びデント衝撃後の耐鉄溶出性に優れたクロムフリーの容器材料用鋼板の製造方法と、それにより製造された容器材料用鋼板が提供される。
2011126137.tif 000002
【特許請求の範囲】
【請求項１】
クロム化合物、フッ素、硝酸性窒素を含まない処理液中で、すずめっき鋼板を陰極電解皮膜処理する容器材料用鋼板の製造方法において、
陰極電解皮膜処理前のすずめっき鋼板上に存在する酸化すず層を、炭酸ナトリウムまたは炭酸水素ナトリウムを含む水溶液中における陰極電解処理、または、硫酸水溶液浸漬処理によって、電解剥離法による測定で０ｍＣ／ｃｍ２以上、３．５ｍＣ／ｃｍ２以下まで除去し、その後、
電気伝導度０．２Ｓ／ｍ以上６．０Ｓ／ｍ以下、ｐＨ１．５以上２．５以下のジルコニウム化合物を含むアルカリ金属硫酸塩水溶液中で、陰極電解皮膜処理してジルコニウム換算皮膜付着量で０．１ｍｇ／ｍ２以上２０ｍｇ／ｍ２以下の皮膜を形成させることを特徴とする環境への負荷の少ない容器材料用鋼板の製造方法。
【請求項２】
前記アルカリ金属硫酸塩水溶液中に含まれるジルコニウムの濃度が１０ｍｇ／Ｌ以上２０００ｍｇ／Ｌ以下であることを特徴とする請求項１記載の環境への負荷の少ない容器材料用鋼板の製造方法。
【請求項３】
前記アルカリ金属硫酸塩が硫酸ナトリウムであることを特徴とする請求項１または２記載の環境への負荷の少ない容器材料用鋼板の製造方法。
【請求項４】
前記アルカリ金属硫酸塩が硫酸カリウムであることを特徴とする請求項１または２記載の環境への負荷の少ない容器材料用鋼板の製造方法。
【請求項５】
前記アルカリ金属硫酸塩水溶液中のアルカリ金属硫酸塩の濃度が０．１質量％以上８．０質量％以下であることを特徴とする請求項１または２記載の環境への負荷の少ない容器材料用鋼板の製造方法。
【請求項６】
すずめっき鋼板上に存在する酸化すず層が０ｍＣ／ｃｍ２以上、３．５ｍＣ／ｃｍ２以下であり、その上にジルコニウム換算皮膜付着量で０．１ｍｇ／ｍ２以上２０ｍｇ／ｍ２以下であるジルコニウム化合物皮膜が形成されていることを特徴とする環境への負荷の少ない容器材料用鋼板。
【請求項７】
請求項６に記載の容器材料用鋼板を含むことを特徴とする環境への負荷の少ない容器材料用ラミネート鋼板。
【請求項８】
請求項６に記載の容器材料用鋼板を含むことを特徴とする環境への負荷の少ない容器材料用塗装プレコート鋼板。
【発明の詳細な説明】
【技術分野】
【０００１】
本発明は、表面処理金属材料及びその表面処理方法に関し、より詳しくは、鋼板の下地処理に際して、クロム、フッ素、硝酸性窒素を含む処理液を用いない環境への負荷が少ない容器材料用鋼板とその製造方法に関するものである。
【背景技術】
【０００２】
鋼板、亜鉛系めっき鋼板、亜鉛合金板、すず系めっき鋼板、アルミニウム合金板等の金属材料と有機膜との密着性を向上させる処理として、クロム処理、リン酸塩処理、シランカップリング剤による処理などが従来から知られている。中でも、クロム処理はその優れた耐食性と密着性から家電製品、建材、車両、金属容器などの分野で広く利用されてきたが、廃棄時に有害物質である６価クロムが土壌等に溶出して汚染する可能性が指摘されていることから、既に欧州を中心にクロム処理は撤廃される方向にある。【０００３】
容器用金属材料の分野においては、すずめっき鋼板を重クロム酸ソーダの水溶液中で陰極電解する、あるいは、鋼板をフッ化物含有無水クロム酸水溶液中で陰極電解処理したりすることにより、皮膜中に６価クロムが残存しないタイプのクロム処理が利用されている。しかしながら、上記処理後の処理層中に６価クロムを含まないタイプのクロム処理でも処理液そのものには６価クロムが含まれていることから、６価クロムを無害化して排水及び排気処理する必要がある。したがって、環境への負荷の面からは、処理液中にも６価クロムを含まない表面処理の方が望ましい。
こうした観点から、処理液中にも６価クロムを含まないようにするため、皮膜やめっき自体からのクロム除去の検討、あるいはクロムの代替皮膜、代替メッキを検討するクロムフリー化が注目されるようになった。
また、フッ素、ホウ素、硝酸性窒素などに関しても、これらの物質の使用は、環境への負荷の面からは好ましくなく、将来的に排出基準が強化される方向にある。したがって、容器用金属材料の処理液中にも、上記物質が含まれないことが望ましい。【０００４】
上記の観点から、環境への負荷軽減策のひとつとしてクロムフリー化がある。特許文献１には、すずめっき鋼板を加工したすずめっき面にカーボンを主成分とする有機化合物と無機リン化合物とからなる有機−無機複合皮膜を有する耐食性と塗料密着性に優れるすずめっきスチール製缶の表面処理方法の例が示されている。特許文献２には、アルミ缶、または、ぶりきＤＩ（ｄｒａｗｉｎｇ  ａｎｄ  ｉｒｏｎｉｎｇ）缶の塗装・印刷前表面処理液として、リン酸イオンとジルコニウム化合物およびチタン化合物の少なくとも１種を含み、かつ、酸化剤とフッ酸およびフッ化物の少なくとも１種を含有するＤＩ缶表面処理液の例が示されている。【０００５】
また従来、飲料缶、および、食缶用途用の金属容器は、製缶後に内外面の塗装焼付処理を行うのが一般的であったが、近年、飲料缶、あるいは、食缶用の金属材料として、フィルムを予め鋼板に熱ラミネートした鋼板や、鋼板に予め印刷焼付塗装を行ったプレコート鋼板が用いられることが多くなってきた。【０００６】
上記のＤＩ成形やＤＲＤ（ｄｒａｗｉｎｇ  ａｎｄ  ｒｅｄｒａｗｉｎｇ）成形による製缶加工では、缶壁にしごき力が働くことから、ラミネート鋼板や塗装プレコート鋼板タイプの容器用金属材料を製缶すると、樹脂皮膜と鋼板の密着力が十分でない場合には、樹脂皮膜が剥離し易い。また、内容物を充填した後に行われる加熱殺菌処理（レトルト処理）では、高温高圧下で水が樹脂皮膜中に浸透し、密着性が低下し易いため、クロムフリー型の容器用材料用鋼板の開発においてもフィルムおよび塗料との密着性が優れていることが必須条件となる。【０００７】
このような容器材料に対する要望に対して、本発明者らは特許文献３に記載の、すずめっき鋼板上にジルコニウム化合物皮膜を形成させた密着性に優れたクロムフリーの容器材料用鋼板を発明し、従来のクロメート処理と同等以上の密着性能を有する容器材料用鋼板を発明してきた。しかしながら、特許文献３に示される発明においては、その電解処理において、皮膜付着量を適正範囲に保つために、電解条件を該処理中、細かく調整しなければならないという欠点があった。
【先行技術文献】
【特許文献】
【０００８】
【特許文献１】特開平１１−２６４０７５号公報
【特許文献２】特開平７−４８６７７号公報
【特許文献３】特開２００９−６８１０８号公報
【発明の概要】
【発明が解決しようとする課題】
【０００９】
本発明の目的は、従来のクロムメッキやクロメート皮膜処理を施した容器材料用鋼板と同等の特性（例えば、ラミネートフィルムあるいは塗料等の有機樹脂被膜との密着性、および、デント衝撃後の耐鉄溶出性）に優れたクロムフリーの容器材料用鋼板を提供するすることにある。
本発明の他の目的は、上記特性に優れたクロムフリーの容器材料用鋼板を容易、かつ、安定して製造可能な方法を提供することにある。
【課題を解決するための手段】
【００１０】
本発明者らは、上記の課題を解決するために、メッキやその上の皮膜にクロムを用いないクロムフリーの方法について鋭意検討した結果、以下のような環境への負荷が少なく、かつ、密着性に優れた容器材料用鋼板を容易、かつ、安定して製造する方法を見出した。
すなわち、本発明は、クロム化合物、フッ素、硝酸性窒素を含まない処理液中で、すずめっき鋼板を陰極電解皮膜処理する容器材料用鋼板の製造方法において；陰極電解皮膜処理前のすずめっき鋼板上に存在する酸化すず層を、炭酸ナトリウムまたは炭酸水素ナトリウムを含む水溶液中における陰極電解処理、または、硫酸水溶液浸漬処理によって、電解剥離法による測定で０ｍＣ／ｃｍ２以上、３．５ｍＣ／ｃｍ２以下まで除去し、その後；電気伝導度０．２Ｓ／ｍ以上６．０Ｓ／ｍ以下、ｐＨ１．５以上２．５以下のジルコニウム化合物を含むアルカリ金属硫酸塩水溶液中で、陰極電解皮膜処理してジルコニウム換算皮膜付着量で０．１ｍｇ／ｍ２以上２０ｍｇ／ｍ２以下の皮膜を形成させることを特徴とする環境への負荷の少ない容器材料用鋼板の製造方法である。
本発明によれば、更に、すずめっき鋼板上に存在する酸化すず層が０ｍＣ／ｃｍ２以上、３．５ｍＣ／ｃｍ２以下であり、その上にジルコニウム換算皮膜付着量で０．１ｍｇ／ｍ２以上２０ｍｇ／ｍ２以下であるジルコニウム化合物皮膜が形成されていることを特徴とする環境への負荷の少ない容器材料用鋼板が提供される。
本発明者の知見によれば、特許文献３に示される発明において、皮膜付着量を適正範囲に保つために電解条件を細かく調整しなければならなかったのは、該文献の電解処理においては、電流密度に対して皮膜付着量が急激に増える傾向があったためである（後述する図２および図３を参照）。このような皮膜付着量の変化は、電解用の電極近傍において、水素ガス放出に伴うｐＨ変化（すなわち、ｐＨの上昇）が生じ、該ｐＨ変化に基づき、皮膜付着量の変化（すなわち、皮膜付着量の増大）が生じていたものと推定される。加えて、皮膜付着処理の進行（すなわち、ジルコニウムの消費）自体によっても、ｐＨが上昇し、該上昇により、上記ｐＨ変化が加速されていたものと推定される。
これらの現象の結果、従来技術においては、上記「皮膜付着量の急激な増大」傾向を適正にコントロールして皮膜付着量を適正範囲に保つために、製造条件（板幅、ラインスピード、液温等）の変動に合わせて、電解条件を細かく調整することが不可欠であったものと推定される。
これに対して、本発明者らは、電解液中でＮａ＋、Ｋ＋等のアルカリ金属イオンが大量に存在すると陰極周辺のＯＨ−と中和するため、陰極周辺の局部的ｐＨの変動が緩和（ないし減少）される傾向が生じ、この傾向に基づき、酸化ジルコニウムイオン（ＺｒＯ２＋）が安定化することを見出し、本発明を完成するに至った。
本発明によれば、電解用の電極近傍のｐＨ変化に対応する「ジルコニウム換算皮膜付着量の変化」のカーブを、（例えば、後述する図２および図３のグラフに示すように）滑らかにすることができる。従って、本発明によれば、安定して「ジルコニウム換算皮膜付着量」をコントロールすることができ、これにより、安定した皮膜付着処理を行うことが可能となるものと推定される。
すなわち電気分解し易い「アルカリ金属硫酸塩水溶液を主体」とし、めっき表面に付着させるＺｒＯ２＋を添加（実際は、硫酸ジルコニウムで添加）することが、本発明の特徴である。
本発明は、例えば、以下の態様を含むことができる。
［１］  クロム化合物、フッ素、硝酸性窒素を含まない処理液中で、すずめっき鋼板を陰極電解皮膜処理する容器材料用鋼板の製造方法において、
陰極電解皮膜処理前のすずめっき鋼板上に存在する酸化すず層を、炭酸ナトリウムまたは炭酸水素ナトリウムを含む水溶液中における陰極電解処理、または、硫酸水溶液浸漬処理によって、電解剥離法による測定で０ｍＣ／ｃｍ２以上、３．５ｍＣ／ｃｍ２以下まで除去し、その後、
電気伝導度０．２Ｓ／ｍ以上６．０Ｓ／ｍ以下、ｐＨ１．５以上２．５以下のジルコニウム化合物を含むアルカリ金属硫酸塩水溶液中で、陰極電解皮膜処理してジルコニウム換算皮膜付着量で０．１ｍｇ／ｍ２以上２０ｍｇ／ｍ２以下の皮膜を形成させることを特徴とする環境への負荷の少ない容器材料用鋼板の製造方法。
［２］  前記アルカリ金属硫酸塩水溶液中に含まれるジルコニウムの濃度が１０ｍｇ／Ｌ以上２０００ｍｇ／Ｌ以下であることを特徴とする［１］記載の環境への負荷の少ない容器材料用鋼板の製造方法。
［３］  前記アルカリ金属硫酸塩が硫酸ナトリウムであることを特徴とする［１］または［２］記載の環境への負荷の少ない容器材料用鋼板の製造方法。
［４］  前記アルカリ金属硫酸塩が硫酸カリウムであることを特徴とする［１］または［２］記載の環境への負荷の少ない容器材料用鋼板の製造方法。
［５］  前記アルカリ金属硫酸塩水溶液中のアルカリ金属硫酸塩の濃度が０．１質量％以上８．０質量％以下であることを特徴とする［１］〜［４］のいずれか１項に記載の環境への負荷の少ない容器材料用鋼板の製造方法。
［６］  すずめっき鋼板上に存在する酸化すず層が０ｍＣ／ｃｍ２以上、３．５ｍＣ／ｃｍ２以下であり、その上にジルコニウム換算皮膜付着量で０．１ｍｇ／ｍ２以上２０ｍｇ／ｍ２以下であるジルコニウム化合物皮膜が形成されていることを特徴とする環境への負荷の少ない容器材料用鋼板。
［７］  ［６］に記載の容器材料用鋼板を含むことを特徴とする環境への負荷の少ない容器材料用ラミネート鋼板。
［８］  ［６］に記載の容器材料用鋼板を含むことを特徴とする環境への負荷の少ない容器材料用塗装プレコート鋼板。
【発明の効果】
【００１１】
本発明の製造方法によって製造された環境への負荷の少ない容器材料用鋼板は、従来のクロム処理を施した容器材料用鋼板と同等のラミネートフィルムあるいは塗料等の有機樹脂被膜との密着性、および、デント衝撃後の耐鉄溶出性に優れたクロムフリーの容器材料用鋼板としての性能を有しているのに加えて、容易、かつ、安定して製造することが可能であるので、極めて工業的価値が高い。
【図面の簡単な説明】
【００１２】
【図１】すずめっき表面の酸化すず量（電解剥離量）とジルコニウム化合物皮膜処理したすずめっき鋼板の塗料密着性（Ｔピール強度）の関係を示す図である。
【図２】従来の硫酸ジルコニウム処理液と、本発明に係る、ジルコニウム化合物を含む硫酸ナトリウム処理液における、電解処理時の電流密度とジルコニウム換算下地処理皮膜付着量の関係を示す図である。
【図３】従来の硫酸ジルコニウム処理液と、本発明に係る、ジルコニウム化合物を含む硫酸ナトリウム処理液における、液ｐＨと電解処理後のすずめっき鋼板上のジルコニウム換算下地処理皮膜付着量の関係を示す図である。
【図４】本発明に係る、ジルコニウム化合物を含む硫酸ナトリウム処理液電解処理すずめっき鋼板のジルコニウム換算下地処理皮膜付着量と塗料密着性（Ｔピール強度）の関係を示すグラフである。
【図５】本発明に係る、ジルコニウム化合物を含む硫酸ナトリウム水溶液のジルコニウム濃度とジルコニウム換算のジルコニウム化合物皮膜付着量の関係を示す図である。
【図６】ジルコニウム濃度と、本発明に係る処理液の保存安定性の関係を示すグラフである。
【図７】電気伝導度の異なる本発明に係る、ジルコニウム化合物を含む硫酸ナトリウム処理液を電流密度を変えて電解処理した時の、液の電気伝導度と電解時の整流器電圧の関係の例を示した図である。
【図８】電気伝導度の異なる本発明に係る、ジルコニウム化合物を含む硫酸ナトリウム処理液、または、ジルコニウム化合物を含む硫酸カリウム処理液をそれぞれ電解処理した時の、液の電気伝導度とジルコニウム換算下地処理皮膜付着量の関係を示す図である。
【図９】ｐＨの異なる本発明に係る、ジルコニウム化合物を含む硫酸ナトリウム処理液を電解処理した時の、液のｐＨとジルコニウム換算下地処理皮膜付着量の関係を示す図である。
【図１０】ｐＨの異なる本発明に係る、ジルコニウム化合物を含む硫酸ナトリウム処理液を４０℃で２週間静置した時の液の保存安定性を示した図であり、液のｐＨと液の保存安定性判定結果の関係を示す図である。
【図１１】ジルコニウム濃度が１０ｍｇ／Ｌになるように硫酸ナトリウム水溶液に硫酸ジルコニウムを添加し、液のｐＨを硫酸を添加してｐＨ１．５、および、２．５に調整した薬液の液中の硫酸ナトリウム濃度（質量％）と電気伝導度の関係を示した図である。
【図１２】ジルコニウム濃度が２０００ｍｇ／Ｌになるように硫酸ナトリウム水溶液に硫酸ジルコニウムを添加し、液のｐＨを硫酸を添加してｐＨ１．５、および、２．５に調整した薬液の液中の硫酸ナトリウム濃度（質量％）と電気伝導度の関係を示した図である。
【図１３】従来の硫酸ジルコニウム処理液と、本発明に係る、ジルコニウム化合物を含む硫酸ナトリウム処理液における、電解処理時の電流密度とジルコニウム換算下地処理皮膜付着量の関係を示す図である。ジルコニウム濃度を変化させても、ジルコニウム付着量が安定していることを示している。
【発明を実施するための形態】
【００１３】
本発明は、クロム化合物、フッ素、硝酸性窒素を含まない処理液中ですずめっき鋼板を陰極電解皮膜処理する容器材料用鋼板の製造方法である。本発明により得られる、環境への負荷の少ない容器材料用鋼板は、すずめっき鋼板の表面にジルコニウム化合物からなる陰極電解皮膜処理層が形成された鋼板である。
本発明は、特に、陰極電解皮膜が、クロム化合物、フッ素、硝酸性窒素を含まないジルコニウム化合物を含むアルカリ金属硫酸塩水溶液中で陰極電解皮膜処理して得られることを特徴とする、環境への負荷の少ない容器材料用鋼板の製造方法に関する。
以下、発明を実施するための最良の形態について述べる。
【００１４】
＜鋼板＞
本発明に用いる鋼板の種類は特に限定されるものではなく、従来から容器用材料に用いられている鋼板と同じのもので構わない。
【００１５】
＜すずめっき＞
本発明の陰極電解皮膜処理に用いる鋼板の種類は限定されるものではないが、缶詰用途における使用実績が高く食品安全衛生性上問題がなく、耐食性に優れていること、成形性に優れること、他のめっきに比べて比較的安価であること、等の理由から、本発明の環境への負荷の少ない容器材料用鋼板の鋼板としては、すずめっき鋼板が最も適している。
【００１６】
本発明に用いるすずめっき鋼板は、通常の電気めっきぶりき鋼板でよく、すずめっき後に鉄−すず合金化処理（リフロー処理）を施してあってもよい。すずめっき量は、フィルムラミネートまたは塗装後のデント部の鉄溶出を抑制する観点から、０．５〜１２．０ｇ／ｍ２の範囲であることが望ましい。すずめっき量が０．５ｇ／ｍ２未満の場合、デント後の鉄溶出量が多くなり、耐食性が低下するので、好ましくない。また、すずめっき量が１２．０ｇ／ｍ２を超えても、性能上特に支障はないが、製造工程ですずがロール等に凝着堆積しやすくなり、押疵の原因になったりすることや、必要以上にめっきコストがかさむので好ましくない。
【００１７】
＜酸化すず除去処理＞
本発明の環境への負荷の少ない容器材料用鋼板は、必ずしもめっき鋼板である必要はないが、容器用材料として十分な内容物耐食性を確保するのであれば、少なくとも缶にした際、内容物側になる面は、すずめっき、または、鉄−すず合金めっきであるのが好ましい。すずめっき鋼板の表面に、酸化すず層が厚く存在していると、その上にジルコニウム化合物皮膜を形成させても、酸化すず層が脆弱なため、酸化すず層ごと塗装がはがれ、塗装密着性が悪くなる恐れがある。このため、陰極電解皮膜処理をする直前に酸化すず層を除去するのが好ましい。
【００１８】
図１は、硫酸浸漬処理時間を変えて酸化すず除去処理を行ったすずめっき鋼板（すず付着量片面２．８ｇ／ｍ２）に硫酸ジルコニウム電解処理を行いジルコニウム量換算で２〜４ｍｇ／ｍ２のジルコニウム化合物皮膜を形成させたものを用いて、後述するＴピール強度で塗料密着性を評価した結果を示した図である。
【００１９】
図１からわかるように、すずめっき上の酸化すず量が、電解剥離法による測定で０ｍＣ／ｃｍ２から３．５ｍＣ／ｃｍ２までは、Ｔピール強度が６０以上で塗料密着性は安定しているが、酸化すず量が、３．５ｍＣ／ｃｍ２を超えると、塗料密着性が急激に低下することがわかる。これは、酸化すず量が増えると表面の濡れ性が低下し、硫酸ジルコニウム電解処理時にジルコニウム化合物皮膜が均一に付着しないため、塗料密着強度が低下すると考えられる。また、すずめっき上の酸化すず量が３．５ｍＣ／ｃｍ２を超えたあたりから、酸化すず層ですずめっきが一面覆われるため、加工や衝撃が加わった際に脆弱な酸化すず層から容易に剥離するようになることも塗料密着性を低下させる原因と考えられる。
【００２０】
このような理由から、すずめっき層または鉄−すず合金層上のジルコニウム化合物の付着状態を安定化させるために、ジルコニウム化合物付着処理を行う直前に、すずめっき鋼板の酸化すず層を電解剥離法による測定で３．５ｍＣ／ｃｍ２以下になるレベルまで除去する処理を行うのが好ましい。
【００２１】
フィルムや塗料の密着性向上の観点からは、酸化すず層が全く存在しないのが好ましいが、酸化すず層を完全に除去しても、すずは酸素が多少でも存在すると直ぐに最表面が酸化するので、すずめっき表面に酸化すずが全くない状態のままフィルムラミネートや塗装を行うことは、通常の設備では困難であり、たとえ実現できても製造コストがかさむため好ましい方法とは言えない。
【００２２】
すずめっき上の酸化すず層の下限は、０．０１ｍＣ／ｃｍ２程度まで除去すれば実質的に酸化すず層がない状態と同等の密着性が得られるので、酸化すず層厚の範囲を０．０１ｍＣ／ｃｍ２から３．５ｍＣ／ｃｍ２としても実質的には問題ない。酸化すず層を完全に除去するための製造コストを考慮しなければ、酸化すず層厚の最も好ましい下限としては０ｍＣ／ｃｍ２である。酸化すず層厚のより好ましい上限としては、３．０ｍＣ／ｃｍ２である。
【００２３】
なお、電解剥離法は、定電流クロメトリの原理を応用して、試験片の定電流電解を行い、電解剥離に伴う  試験片の電位変化をペンレコーダーに記録し、電解時間−電位曲線により、電気量、即ち、表面すずの付着量や酸化膜を計測する方法である。
【００２４】
すずめっき層または鉄−すず合金層上に生成している酸化すず層を除去する方法としては、炭酸ナトリウムまたは炭酸水素ナトリウム水溶液中で陰極電解処理を行うのが、短時間で確実に酸化すず層が除去され、かつ、すずの溶け出しも殆どないので、最も好ましい方法である。
【００２５】
すずめっき鋼板を炭酸ナトリウムまたは炭酸水素ナトリウム水溶液中で陰極電解処理する際の炭酸ナトリウムまたは炭酸水素ナトリウム水溶液好ましい濃度範囲は、１質量％から５質量％である。炭酸ナトリウムまたは炭酸水素ナトリウム水溶液の濃度が１質量％未満の場合、酸化すず層が残る場合があるので好ましくない。また、炭酸ナトリウムまたは炭酸水素ナトリウム水溶液の濃度が５質量％を超えると処理後十分に水洗しないと、炭酸ナトリウムまたは炭酸水素ナトリウムが残存する場合があるので好ましくない。電解処理時の液温が低いと炭酸ナトリウムまたは炭酸水素ナトリウムの溶解性が悪くなるので液温は５℃以上であるのが好ましい。液温の上限は特に限定されるものではなく取扱い上危険のない温度であれば良い。
【００２６】
陰極電解処理時の電流密度が低すぎると酸化すず層の除去にむらができる場合があるので、１Ａ／ｄｍ２以上で処理するのが望ましい。電流密度の上限については特に限定されないが、電流密度が高い場合水素発生が激しい割に酸化すずの除去効率はほとんど変わらないので、１０Ａ／ｄｍ２以下程度であれば良い。
【００２７】
その他、硫酸水溶液中に浸漬してすずめっき層または鉄−すず合金層上に生成している酸化すず層を除去する方法も好ましい。この時、硫酸水溶液の濃度は、０．５質量％以上５質量％以下であるのが好ましい。硫酸水溶液の濃度が０．５質量％未満の場合、酸化すず層の除去が十分行われないので好ましくない。硫酸水溶液の濃度が高いほど酸化すずは除去されやすいが、肌荒れになったり、硫酸分が残留して塗膜密着性が悪くなる場合があるので、硫酸水溶液の濃度の上限は、５質量％以下であるのが好ましい。硫酸水溶液の液温については、１０℃以上、８０℃以下の範囲が望ましい。硫酸水溶液の液温が１０℃未満では酸化すず除去速度が極端に遅くなり、酸化すずが残る場合があるので好ましくない。また、硫酸水溶液の液温が８０℃を超えると、酸化すず除去速度が著しく速くなるため、すずめっき表面が過剰にエッチングされ光沢むらになりやすいので好ましくない。
【００２８】
＜ジルコニウム化合物処理＞
本発明の陰極電解皮膜処理は、陰極電解皮膜処理液中のジルコニウム濃度が１０ｍｇ／Ｌ以上２０００ｍｇ／Ｌ以下、処理液の電気伝導度が０．２Ｓ／ｍ以上６．０Ｓ／ｍ以下であり、かつ、処理液のｐＨが１．５以上２．５以下であることを特徴とするクロム化合物、フッ素、硝酸性窒素を含まず、ジルコニウム化合物を含むアルカリ金属硫酸塩水溶液中で、すずめっき鋼板または鉄−すず合金めっき鋼板を陰極電解皮膜処理するものである。
【００２９】
ジルコニウム化合物を下地処理剤として用いるのは、鋼板表面をジルコニウムの水和酸化物で被覆することによって、クロメート処理と同様にジルコニウムの水和酸化物と樹脂被覆層に含まれる水酸基との間での水素結合を生成させて樹脂皮膜との密着性を向上させるためである。
【００３０】
本発明者らは、ジルコニウム化合物と同様の効果を期待して、種々の金属系酸化物についても陰極電解皮膜処理剤としての適性を検討したが、ジルコニウム化合物による陰極電解皮膜処理が最も樹脂皮膜との密着性（特にレトルト処理後の２次密着性）に優れていることを見出したものである。ジルコニウム化合物を陰極電解皮膜処理によって付着させる方法で用いるクロム化合物、フッ素、硝酸性窒素を含まない金属塩としては、炭酸塩、硫酸塩、ハロゲン化塩などが考えられるが、硫酸ジルコニウムが、水溶液として安定しており、また、工業的に容易に入手可能であり最も好ましい。
【００３１】
ジルコニウム化合物を陰極電解皮膜処理層として形成させる方法としては、通常はフッ化ジルコニウム化合物水溶液中での陰極電解皮膜処理による方法が一般的であるが、フッ化物浴は排水処理の負荷が高いことから、フッ化ジルコニウム化合物の代わりに硫酸ジルコニウムを用いて、陰極電解皮膜処理することが提案されている（前述した特許文献３）。
しかしながら、硫酸化合物の陰極電解皮膜処理で皮膜を形成させる方法の場合、ジルコニウム水和酸化物の析出が電流密度によって大きく変動する特徴があるため、ジルコニウム水和酸化物の付着量を適正な範囲に保つのが困難である。ジルコニウム水和酸化物皮膜の付着量が変動すると、塗装密着性やフィルム密着性がばらつく原因となるので、好ましくない。
また、硫酸ジルコニウム水溶液は、貯蔵安定性に課題があり、ジルコニウム濃度が高い液を高温環境下（４０℃以上）で長期保存する場合、ジルコニウム水和酸化物の沈殿が生じ易いという課題があった。
【００３２】
これらの課題に対して、本発明は、アルカリ金属硫酸塩水溶液にジルコニウム化合物を添加して、陰極電解皮膜処理時の電流密度に対するジルコニウム水和酸化物の析出挙動を緩和安定化すると同時に、液の保存安定性を向上させたものである。これにより、操業条件が多少変動した場合でもジルコニウム水和酸化物の付着量ばらつきを安定化させることが可能となり、かつ、長期使用時の液の安定性を飛躍的に高めることが可能となった。
【００３３】
まず、ジルコニウム化合物を含むアルカリ金属硫酸塩水溶液（以下、「硫酸ジルコニウム添加硫酸ナトリウム水溶液」を例として説明する）中ですずめっき鋼板を陰極電解皮膜処理することによってジルコニウム水和酸化物皮膜が生成する機構について述べる。
硫酸ナトリウム水溶液中ではジルコニウムは、ＺｒＯ２＋として存在していると考えられ、低ｐＨ領域では安定しているが、ｐＨが高くなるとＺｒＯ２＋の安定性が低下し、水和酸化物として析出すると考えられる。
硫酸ナトリウムを陰極電解処理すると陰極のすずめっき鋼板側で液との界面に水素ガスが発生し、その結果、界面近傍の水酸化物イオン濃度が上昇（ｐＨ上昇）する。界面のｐＨが高くなると、ＺｒＯ２＋が水和酸化物として析出するようになり、すずめっき鋼板上にジルコニウム水和酸化物の皮膜が生成するものと考えられる。
【００３４】
次に硫酸ナトリウム水溶液にジルコニウム化合物を添加した時の効果について述べる。
前述したように硫酸ジルコニウム水溶液中ですずめっき鋼板を陰極電解すると界面ｐＨの上昇によって水酸化ジルコニウム皮膜が生成する。水溶液中でのイオンの拡散速度は遅いため、界面近傍にかなり厚い高ｐＨの層が形成されると考えられ、界面ｐＨが水酸化ジルコニウムが析出する条件に達すると急激にジルコニウム水和酸化物皮膜が発達すると考えられる。このため、硫酸ジルコニウム単体からなる陰極電解処理液では、電流密度変動やｐＨ変動によって、水酸化ジルコニウム皮膜の付着量が大きく変動してしまうのではないかと考えられる。
アルカリ金属硫酸塩水溶液をベース溶液とする効果としては、まず、第一にアルカリ金属硫酸塩が電解質として作用し、液の電気抵抗を下げる効果がある。これにより、整流器の負荷を低減させる効果がある。
第２の効果としては、陰極電解処理によってすずめっき鋼板と陰極電解処理液の界面に生成する水酸化物イオンをアルカリ金属イオンが中和し、適正な厚みの高ｐＨ層を界面に形成させることが可能となり、電流密度変動やｐＨ変動による水酸化ジルコニウム皮膜の付着量変動を抑制する効果がある（特に、Ｎａ＋やＫ＋などが、電極周辺に大量に存在する場合）。
【００３５】
次に、従来技術の硫酸ジルコニウム水溶液単体を陰極電解処理した場合と、本発明に係るジルコニウム化合物を含むアルカリ金属硫酸塩水溶液で陰極電解処理した場合について、陰極電解処理皮膜量と陰極電解処理時の電流密度、および、液のｐＨの影響について述べる。
【００３６】
図２は、酸化すず除去処理を行ったすずめっき鋼板（すずめっき量２．８ｇ／ｍ２）を、４．２質量％硫酸ナトリウム水溶液に硫酸ジルコニウムをジルコニウム換算濃度が４００ｍｇ／Ｌになるまで添加し、さらに、硫酸を添加してｐＨを１．９に調整した水溶液を用いて、陰極電解皮膜処理した際の電流密度と鋼板付着したジルコニウム化合物皮膜の量の関係を示した図である。
図２からわかるように、硫酸ジルコニウムのみの処理液中で陰極電解皮膜処理したものは、低電流密度域ではジルコニウム化合物皮膜の付着量の増加率は小さいが、特定の電流密度を境に急激にジルコニウム化合物皮膜の付着量増加率が増す傾向がある。これに対し、ジルコニウム化合物を添加した硫酸ナトリウム処理液では、電流密度の変動に対するジルコニウム化合物付着量の変動が小さい（電流密度の増加に対するジルコニウム化合物皮膜付着量の増加の程度が緩やか）ので、操業安定性が高く好ましいといえる。
アルカリ金属硫酸塩は、硫酸ナトリウムでも、硫酸カリウムでも同様の効果が得られるので、適宜選択すれば良い。
【００３７】
このことから、硫酸ナトリウム、硫酸カリウムなどのアルカリ金属硫酸塩水溶液にジルコニウム化合物を添加した本発明のクロムフリー処理方法では、電流密度条件が多少変化しても、ジルコニウム化合物皮膜の付着量の変動が少なく、安定した操業が可能であるといえる。
【００３８】
図３は、ｐＨ１．９の硫酸ジルコニウム水溶液に硫酸を添加してｐＨを下げた硫酸ジルコニウム水溶液と、ｐＨ１．６の硫酸ジルコニウム水溶液に硫酸ナトリウムを混合してｐＨを上げたジルコニウム化合物を含む硫酸ナトリウム水溶液を用いて、電流密度５Ａ／ｄｍ２で５秒間すずめっき鋼板を陰極電解皮膜処理した際の液のｐＨと鋼板付着したジルコニウム化合物皮膜の量の関係を示した図である。
図３からわかるように、硫酸ジルコニウムのみの処理液中で陰極電解皮膜処理したものは、ｐＨが変動すると極端にジルコニウム化合物皮膜の付着量が変動するのに対し、ジルコニウム化合物を含む硫酸ナトリウム水溶液では、ｐＨが変動しても、ジルコニウム化合物皮膜の付着量の変化は小さく、連続で陰極電解皮膜処理してｐＨが下がった場合でも、ジルコニウム化合物皮膜の付着量が急激に減少することがなく、安定しているといえる。
【００３９】
以上のことから、硫酸ジルコニウム水溶液に比べて、硫酸ナトリウムや硫酸カリウムなどのアルカリ金属硫酸塩水溶液にジルコニウム化合物を添加したものは、電解条件の変動に対して、ジルコニウム化合物皮膜の付着量変動幅が小さいので、ジルコニウム化合物皮膜の付着量を適正範囲に保つのは容易であり、安定して製造することが可能であることがわかる。
【００４０】
ジルコニウム化合物を含むアルカリ金属硫酸塩水溶液のアルカリ金属硫酸塩の濃度についてであるが、５℃以下になるような環境下ではアルカリ金属硫酸塩が析出してくることがあるので、アルカリ金属硫酸塩濃度の上限範囲は８．０質量％以下にするのが好ましい。
【００４１】
また、ジルコニウム化合物を含むアルカリ金属硫酸塩水溶液のアルカリ金属硫酸塩の濃度下限については、後述する液の最適電気伝導度範囲、および、最適ｐＨ範囲を満たすだけであれば、アルカリ金属硫酸塩が必要のない場合もあるが、硫酸ジルコニウム水溶液単体だけでは、上述したように電解条件の変動に対してジルコニウム化合物皮膜の付着量が不安定になるだけでなく、水溶液中にアルカリ金属イオンが存在することで液の安定性が向上するので、アルカリ金属硫酸塩は必須である。ちなみに硫酸ジルコニウム水溶液のジルコニウム濃度下限値１０ｍｇ／Ｌ、ｐＨ上限値２．５のとき、アルカリ金属硫酸塩は０．１質量％必要であるので、アルカリ金属硫酸塩の濃度下限範囲は０．１質量％である。
【００４２】
次に、ジルコニウム化合物皮膜の付着量の適正範囲について述べる。
陰極電解皮膜処理によりジルコニウム化合物皮膜を施したすずめっき鋼板の塗料密着性はジルコニウム化合物皮膜の付着量によって変化するため、ジルコニウム化合物皮膜の適正付着量範囲を明確にしておくことは重要である。
図４は、硫酸ジルコニウム水溶液中で陰極電解皮膜処理したすずめっき鋼板のジルコニウム量換算したジルコニウム化合物皮膜量と塗装後の塗料密着性の関係を示した図である。なお、塗料密着性は、後述するＴピール強度によって評価した。
図４からわかるように、ジルコニウム量換算付着量で０．１ｍｇ／ｍ２から２０ｍｇ／ｍ２の範囲でＴピール強度が６０Ｎ／１０ｍｍ以上となり安定しているが、この範囲を外れたジルコニウム化合物皮膜量では、Ｔピール強度が安定せず、十分な塗装後の加工密着性が得られない。
【００４３】
次に、本発明の陰極電解皮膜処理液に含まれるジルコニウムの濃度について述べる。
図５に示すように、本発明の陰極電解皮膜処理液に含まれるジルコニウムの濃度が１０ｍｇ／Ｌ未満の場合、例えば電流密度２Ａ／ｄｍ２のような低電流密度の場合では、陰極電解皮膜処理した後のジルコニウム化合物皮膜の付着量が、上述したジルコニウム量換算付着量下限の０．１ｍｇ／ｍ２を下回るため好ましくない。
従って、ジルコニウム化合物を含むアルカリ金属硫酸塩水溶液のジルコニウム濃度は、１０ｍｇ／Ｌ以上であることが好ましい。
【００４４】
一方、陰極電解皮膜処理液に含まれるジルコニウムの濃度が２０００ｍｇ／Ｌを超えると、図６に示すように液の保存安定性が悪くなり長期保存でジルコニウム水和酸化物のスラッジが沈積することがあるので好ましくない。
また、陰極電解皮膜処理液に含まれるジルコニウムの濃度が２０００ｍｇ／Ｌを超えると、鋼板表面にジルコニウム化合物皮膜のムラが発生しやすくなることと、電解時にスラッジが発生しやすくなることから好ましくない。また、硫酸ジルコニウム水溶液の濃度が濃いと、連続通板時の液持ち出し量が多くなり経済的でない。
以上の理由から、本発明の陰極電解皮膜処理液に含まれるジルコニウムの濃度は１０ｍｇ／Ｌ以上、２０００ｍｇ／Ｌ以下であるのが好ましい。
【００４５】
本発明の陰極電解皮膜処理液の電気伝導度は、アルカリ金属硫酸塩水溶液の濃度、ジルコニウム化合物の量、および、ｐＨによって変わるが、適正な電気伝導度の範囲は０．２Ｓ／ｍ以上、６．０Ｓ／ｍ以下である。以下、図７、図８により、その理由を説明する。
【００４６】
図７は、硫酸ナトリウム水溶液濃度を変えて電気伝導度を変化させたジルコニウム濃度１０ｍｇ／Ｌ、ｐＨ１．９の液を用いてすずめっき鋼板を電流密度を１Ａ／ｄｍ２から１０Ａ／ｄｍ２まで変化させて陰極電解皮膜処理したときの液の電気伝導度と整流器電圧の関係の例を示した図である。図７からわかるように液の電気伝導度が０．２Ｓ／ｍを下回ると電流密度が１Ａ／ｄｍ２でも整流器の電圧が２５Ｖを超えるようになり、整流器への負担が非常に大きくなることがわかる。
現行の電解クロメート設備を電極長、電解パス数を変更しないでそのまま利用する場合を考えると、実機の整流器の電圧上限は一般に２５Ｖ前後なので、操業時の電圧は最大でも２５Ｖ程度になるようにする必要がある。
一方、電流密度の設定値を下げれば、電圧を下げることは可能であるが、電流密度をあまり低くするのはジルコニウム化合物の析出性が不安定になるので好ましくなく、最低１Ａ／ｄｍ２程度とするのが好ましい。よって、図７から示唆されるように電解液の電気伝導の下限は０．２Ｓ／ｍ以上とするのが好ましい。
【００４７】
本発明の陰極電解皮膜処理液を用いて、すずめっき鋼板または鉄−すず合金めっき鋼板を陰極電解皮膜処理する際の電流密度は、すずめっき鋼板または鉄−すず合金めっき鋼板に析出するジルコニウム化合物皮膜の付着量から、適宜最適な電流密度を選択すれば良いが、電流密度が高すぎると、陰極である鋼板側からの水素発生が激しくなり、析出したジルコニウム化合物が発生した水素ガスによって脱落し、皮膜のむらとなりやすいので、３０Ａ／ｄｍ２程度以下で電解するのが望ましい。
【００４８】
次に本発明の陰極電解皮膜処理液の電気伝導度の上限について説明する。
本発明の陰極電解皮膜処理液においてアルカリ金属硫酸塩水溶液の濃度を上げて電導度を上げていくと、整流器の負荷が小さくなり、電流密度を上げることが可能となるが、電気伝導度が高くなり過ぎるとかえってジルコニウム化合物皮膜の付着量が下がる傾向がみられ、外観むらも発生するようになり好ましくない。
【００４９】
図８は、ジルコニウム化合物を含む硫酸ナトリウム水溶液、または、ジルコニウム化合物を含む硫酸カリウム水溶液においてアルカリ金属硫酸塩の濃度を変えて電気伝導度を変化させたジルコニウム濃度５０ｍｇ／Ｌ、ｐＨ１．７の液を用いて、すずめっき鋼板または鉄−すず合金めっき鋼板を電流密度１５Ａ／ｄｍ２で陰極電解皮膜処理した時の液の電気伝導度とジルコニウム換算したジルコニウム化合物皮膜の付着量を示した図である。
【００５０】
図８からわかるように液の電気伝導度が６．０Ｓ／ｍを超えるあたりからジルコニウム化合物皮膜の付着量が減少することがわかる。
アルカリ金属イオンが存在しない場合の陰極側での反応は、まず、水素イオンが電子を受け取り水素ガスとなって放散され、界面の水酸化物イオン濃度が上昇（ｐＨ上昇）し、結果として、酸化ジルコニウムイオン（ＺｒＯ２＋）が酸化ジルコニウム水和物として析出する。これに対し、アルカリ金属イオンが存在すると陰極界面でＮａイオンも電子授受に関わる（析出した金属Ｎａはすぐに溶解解離する）ので、アルカリ金属を添加しない場合に比べて、界面で生成する水酸化物イオンの濃度が低くなり、結果として酸化ジルコニウム水和物の析出が抑制されると考えられる。
このように、アルカリ金属イオンを添加により電気伝導度を過剰に高めると、陰極側の界面ｐＨが上昇し難くなり、ジルコニウム水酸化物が析出し難くなってしまうので、液の電気伝導度は６．０Ｓ／ｍ以下とするのが好ましい。
【００５１】
次に本発明の陰極電解皮膜処理液の最適ｐＨ範囲について述べる。
まず、本発明の陰極電解皮膜処理液のｐＨの下限についてであるが、図９に示すようにｐＨが低くなるとジルコニウム化合物皮膜付着量が下がる傾向であり、ｐＨが１．５未満では、ジルコニウム換算付着量下限目標の０．１ｍｇ／ｍ２に達しなくなる場合があるので、好ましくない。
ジルコニウム化合物皮膜の析出機構は、陰極電解処理時の水素ガス発生による界面の水酸化物イオン濃度の上昇（ｐＨの上昇）による酸化ジルコニウム水和物の析出であり、陰極電解皮膜処理液のｐＨが低いと陰極側の水酸化物イオン濃度が高まらないため、結果として、酸化ジルコニウム水和物の皮膜が生成し難くなると考えられる。
酸化ジルコニウム水和物の析出量が少なくなると、良好な塗料密着性を得られる下限ジルコニウム化合物皮膜量（ジルコニウム換算付着量０．１ｍｇ／ｍ２以上）が得られなくなるので、好ましくない。
よって、本発明の陰極電解処理液のｐＨの下限は、１．５以上であるのが好ましい。
【００５２】
次に本発明の陰極電解皮膜処理液のｐＨの上限について述べる。
図１０は、ジルコニウム化合物を含む硫酸ナトリウム水溶液と硫酸ジルコニウムのみの水溶液の保存安定性（４０℃で２週間静置した液の沈殿発生有無から判定）を示した図であるが、図１０からわかるように、硫酸ジルコニウムのみの水溶液ではｐＨが２．１を超えると液の保存安定性が低下することがわかる。
硫酸ジルコニウム水溶液中でジルコニウムはＺｒＯ２＋として存在しているが、ｐＨが高くなるとＺｒＯ２＋が水和酸化物として析出し易くなり、高ｐＨの硫酸ジルコニウム水溶液では長期保存や高温下で保存すると、溶解していたＺｒＯ２＋が酸化ジルコニウム水和物として析出し白色沈殿物となると考えられる。
【００５３】
一方、図１０中のジルコニウム化合物を含む硫酸ナトリウム水溶液の場合は、液の上限の安定ｐＨ領域がｐＨ２．５まで拡大していることがわかる。これは、アルカリ金属硫酸塩水溶液中では水酸化物イオンが解離したアルカリ金属イオンに配位し、結果としてＺｒＯ２＋に配位する水酸化物イオンの数が少なくなり、ＺｒＯ２＋の安定性が向上するためではないかと考えられる。
ジルコニウム化合物を含む硫酸ナトリウム水溶液の場合、ｐＨ２．５を上限として白色沈殿が生じるようになるので、ｐＨは２．５以下であるのが好ましい。
また、ｐＨの高い液を使用して連続で電解するとスラッジが多量に生成するので、操業性および製品の品質の点からもｐＨは２．５以下とすることが好ましい。
【００５４】
本発明の陰極電解皮膜処理液に用いるアルカリ金属硫酸塩としては、入手のし易さ、取り扱いの容易さから、硫酸ナトリウム、および、硫酸カリウムが好ましい。
【００５５】
図１１は、ジルコニウム化合物を含む硫酸ナトリウム水溶液（ジルコニウム濃度１０ｍｇ／Ｌ）の硫酸ナトリウム濃度（質量％）と電気伝導度の関係を示した図である。（液ｐＨは硫酸を添加してｐＨ１．５、および、２．５に調整した。）
図１２は、ジルコニウム化合物を含む硫酸ナトリウム水溶液（ジルコニウム濃度２０００ｍｇ／Ｌ）の硫酸ナトリウム濃度（質量％）と電気伝導度の関係を示した図である。（液ｐＨは硫酸を添加してｐＨ１．５、および、２．５に調整した。）
【００５６】
図１１、図１２からわかるように、本発明の陰極電解皮膜処理液の電気伝導度は、ジルコニウム化合物の濃度、アルカリ金属硫酸塩濃度、および、ｐＨによって変化するので、ジルコニウム化合物の濃度を決定した後は、ｐＨ、および、電気伝導度が適正範囲内に入るように、適宜、アルカリ金属硫酸塩、濃硫酸を適量添加して調整するのが望ましい。
【００５７】
本発明の陰極電解皮膜処理時の処理液の温度に関しては、５℃〜５０℃の範囲であればジルコニウム化合物の析出効率が高く、かつ、蒸発による濃度変動が少なく好ましい。
液温が高くなると陰極界面への水素イオン供給速度が上がり界面ｐＨが上昇し難くなりジルコニウム化合物が析出し難くなるので、適正なジルコニウム皮膜付着量を得るためには、電流密度を高くする必要がある。その結果、整流器負荷が過大となるので、液温は５０℃以下とするのが好ましい。
また、液温が高いと液の安定性が低下し、酸化ジルコニウム水和物が沈積しやすくなるので、この点からも液温の上限は５０℃以下とするのが好ましい。
【００５８】
陰極電解皮膜処理時の液温の下限については、アルカリ金属硫酸塩の濃度が高い場合には５℃を下回るとアルカリ金属硫酸塩が析出してくることがあるので、液温の下限は５℃以上とするのが好ましい。
【００５９】
本発明の陰極電解皮膜処理は、その処理後、水洗あるいは温水洗浄するのが好ましい。本発明の陰極電解皮膜処理液を電解処理すると、ジルコニウム化合物皮膜中に硫酸根（ＳＯ４２−）が残留するが、硫酸根が皮膜中に過剰に残留していると変色して表面汚れの原因となったり、塗装後の密着性が低下したりするので好ましくない。
【００６０】
本発明の陰極電解皮膜処理液で陰極電解処理した後の水洗あるいは温水洗浄は、洗浄の負担が大きくならない範囲で洗浄すればよく、ジルコニウム化合物皮膜中に残留する硫酸根（ＳＯ４２−）の量は、クロム処理後の残留硫酸根の範囲と同程度の範囲内（０．２ｍｇ／ｍ２以上７ｍｇ／ｍ２以下）で管理すれば良い。
【００６１】
陰極電解皮膜処理後は、水分を蒸発させるために乾燥させるのが好ましい。乾燥方法は、自然乾燥でも、熱風乾燥でも良いが、ジルコニウム化合物の付着量が多い場合には、水分が皮膜中に多く残存する場合があるので、熱風乾燥するのがより好ましい。
＜容器材料用ラミネート鋼板＞
上記した本発明の容器材料用鋼板は、容器材料用ラミネート鋼板の製造にも、好適に使用可能である。このような、本発明の容器材料用鋼板を用いた容器材料用ラミネート鋼板の構成は特に制限されないが、例えば、該容器材料用鋼板と、その上に配置されたラミネートフィルムとを少なくとも含む容器材料用ラミネート鋼板とすることが好ましい。
＜容器材料用塗装プレコート鋼板＞
上記した本発明の容器材料用鋼板は、容器材料用塗装プレコート鋼板の製造にも、好適に使用可能である。このような、本発明の容器材料用鋼板を用いた容器材料用塗装プレコート鋼板の構成は特に制限されないが、例えば、該容器材料用鋼板と、その上に配置された有機樹脂被膜とを少なくとも含む容器材料用塗装プレコート鋼板とすることが好ましい。
【実施例】
【００６２】
実施例、比較例を通じ、各試験は下記のように行った。
１．酸化すず層厚測定
以下、実施例および比較例で示す酸化すず層厚は、すずめっき鋼板を陽極として、０．０１％のＨＢｒ水溶液中で１ｍＡで定電流電解剥離した時の酸化すず層が除去されるまでの電解剥離時間から電気量を算出し、単位面積当りの電解剥離に要した電気量（ｍＣ／ｃｍ２）として表示した。【００６３】
２．陰極電解皮膜処理
循環型の縦型セル（循環液量１５Ｌ）に陰極電解皮膜処理液を入れ、Ｐｔ溶射Ｔｉ板を電極として酸化すず除去したすずめっき鋼板を電解処理した後、水洗、熱風乾燥して、陰極電解皮膜処理すずめっき鋼板を得た。
皮膜外観の良否については、目視で判定した。【００６４】
３．下地処理剤付着量測定
下地処理後の下地剤付着量の測定は、蛍光Ｘ線吸収スペクトル測定により、ジルコニウム化合物皮膜中のジルコニウム量を測定し、単位面積当りの量として表示（ｍｇ／ｍ２）した。【００６５】
４．陰極電解皮膜処理液保存安定性評価
調剤後良く攪拌した陰極電解皮膜処理液１Ｌをガラスビーカーに入れ、ポリラップで蓋をしてから、４０℃の恒温槽内で２週間静置保管した後、室温（２０〜２５℃）に戻し、ビーカー内の陰極電解皮膜処理液が白濁、あるいは、沈殿が生じていないか、また、アルカリ金属硫酸塩が析出していないかどうか目視確認した。【００６６】
５．プレコート鋼板作製
実施例および比較例で下地処理まで行った鋼板の表面に、バーコーターを使用して、缶用エポキシ塗料（大日本インキ化学工業（株）製のサイジングニスＰＧ−８００−８８）を片面２５ｇ／ｍ２塗布した後、焼付乾燥炉で１８０℃、１０分間焼付処理を行った。【００６７】
６．塗料密着性評価用Ｔピール試験片作製
２枚のプレコート鋼板の塗装面どうしをエチレンアクリル酸（ＥＡＡ）系接着フィルム（０．１ｍｍ厚）を介してホットプレスで熱圧着（２００℃、６０秒、１ＭＰａ）し、熱圧着後、試験片を冷却してから、幅１０ｍｍ、長さ１５０ｍｍの接着試験片を切り出し、接着試験片長の約５０ｍｍ分を予め引張試験時の掴み代として剥離させ、Ｔピール試験片を作製した。【００６８】
７．塗料密着性評価（Ｔピール試験）
予め剥離しておいた掴み代部を引張り試験機の掴み部に挟み込み、接着部１００ｍｍ分を室温下、引張り速度２００ｍｍ／分でＴピール強度を測定し、塗料密着性を評価した。
すずめっき鋼板の塗装後の加工密着性は、Ｔピール強度で６０Ｎ／１０ｍｍ以上程度必要であることが当業者間で経験上わかっており、ジルコニウム化合物皮膜処理をしたすずめっき鋼板についても、６０Ｎ／１０ｍｍ以上の塗料密着性（Ｔピール）を満たす必要がある。【００６９】
８．フィルムラミネート鋼板作製
実施例および比較例で調整した鋼板の表裏面をすずの融点より７℃低い２２５℃に加熱し、両面に２０μｍ厚の無延伸共重合ポリエステル（融点２２０℃）フィルムを、ラミネートロール温度１５０℃、通板速度１５０ｍ／分で熱ラミネートし直ちに、水冷することにより、フィルムラミネート鋼板を得た。【００７０】
９．製缶
フィルムラミネート鋼板の両面にワックス系潤滑剤を塗布し、プレスにより直径１５５ｍｍの円板を打抜き、浅絞りカップを得る。次いでこの浅絞りカップを、ストレッチアイアニング加工を行いカップ径５２ｍｍ、カップ高さ１３８ｍｍ、缶側壁部の平均板厚減少率１８％のカップを得た。このカップを、フィルム歪取りのために２１５℃にて熱処理を行った後、さらに印刷焼付相当の２００℃の熱処理を行い、缶特性評価用の試料を作製した。【００７１】
１０．製缶品疵付けレトルト処理
製缶品の缶底から７５ｍｍ高さの位置の外周にカッターナイフで全周疵を入れてから、缶をレトルト処理用の蒸気釜に入れ、１２５℃で９０分間レトルト殺菌処理を行った。
レトルト処理後の缶のカッターナイフ疵を入れた部分のフィルムが収縮して剥離しているかどうか目視で良否判定を行った。（剥離した場合を×、剥離していない場合を○として判定した。）【００７２】
表１に実施例、および、比較例で使用した鋼板の内容の詳細を示す。【００７３】
【表１】
2011126137.tif 000003
【００７４】
表１のａは、すずめっき鋼板を４０℃の炭酸ナトリウム水溶液中で陰極電解処理することにより酸化すず除去処理を行った鋼板であり、電解剥離法で測定した残存酸化すず量が０．７（ｍＣ／ｃｍ２）の鋼板である。
表１のｂは、すずめっき鋼板を４０℃の炭酸水素ナトリウム水溶液中で陰極電解処理することにより酸化すず除去処理を行った鋼板であり、電解剥離法で測定した残存酸化すず量が０．９（ｍＣ／ｃｍ２）の鋼板である。
表１のｃは、すずめっき鋼板を４０℃の２％硫酸中で１０秒間浸漬処理することにより酸化すず除去処理を行った鋼板であり、電解剥離法で測定した残存酸化すず量が１．０（ｍＣ／ｃｍ２）の鋼板である。
表１のｄは、すずめっき鋼板を４０℃の１％硫酸中で５秒間浸漬処理することにより酸化すず除去処理を行った鋼板であり、電解剥離法で測定した残存酸化すず量が３．５（ｍＣ／ｃｍ２）の鋼板である。
表１のｅは、すずめっき鋼板を４０℃の１％硫酸中で１秒間浸漬処理することにより酸化すず除去処理を行った鋼板であり、電解剥離法で測定した残存酸化すず量が３．８（ｍＣ／ｃｍ２）の鋼板である。
表１のｆは、酸化すず除去処理を行っていないすずめっき鋼板であり、電解剥離法で測定した残存酸化すず量が４．４（ｍＣ／ｃｍ２）の鋼板である。【００７５】
表２に実施例、および、比較例として表１の鋼板、ジルコニウム化合物添加アルカリ金属硫酸塩系陰極電解皮膜処理液のアルカリ金属硫酸塩の種類および濃度、ジルコニウム濃度、電気伝導度、および、ｐＨを示す。【００７６】
【表２】
2011126137.tif 000004
【００７７】
実施例１は、鋼板が表１中のａであり、陰極電解処理液が、硫酸ナトリウム濃度２．４質量％、ジルコニウム濃度４００ｍｇ／Ｌ、電気伝導度１．２Ｓ／ｍ、ｐＨ１．９の例である。
実施例２は、鋼板が表１中のａであり、陰極電解処理液が、硫酸ナトリウム濃度１．３質量％、ジルコニウム濃度１０ｍｇ／Ｌ、電気伝導度２．０Ｓ／ｍ、ｐＨ１．９の例である。
実施例３は、鋼板が表１中のａであり、陰極電解処理液が、硫酸ナトリウム濃度１．０質量％、ジルコニウム濃度２０００ｍｇ／Ｌ、電気伝導度２．０Ｓ／ｍ、ｐＨ１．９の例である。
実施例４は、鋼板が表１中のａであり、陰極電解処理液が、硫酸ナトリウム濃度０．１質量％、ジルコニウム濃度１０ｍｇ／Ｌ、電気伝導度０．２０Ｓ／ｍ、ｐＨ２．５の例である。
実施例５は、鋼板が表１中のａであり、陰極電解処理液が、硫酸ナトリウム濃度５．９質量％、ジルコニウム濃度４００ｍｇ／Ｌ、電気伝導度６．０Ｓ／ｍ、ｐＨ１．９の例である。
実施例６は、鋼板が表１中のａであり、陰極電解処理液が、硫酸ナトリウム濃度０．９質量％、ジルコニウム濃度４００ｍｇ／Ｌ、電気伝導度２．０Ｓ／ｍ、ｐＨ１．５の例である。
実施例７は、鋼板が表１中のａであり、陰極電解処理液が、硫酸ナトリウム濃度１．６質量％、ジルコニウム濃度４００ｍｇ／Ｌ、電気伝導度２．０Ｓ／ｍ、ｐＨ２．５の例である。【００７８】
実施例８は、鋼板が表１中のａであり、陰極電解処理液が、硫酸カリウム濃度２．１質量％、ジルコニウム濃度４００ｍｇ／Ｌ、電気伝導度１．２Ｓ／ｍ、ｐＨ１．９の例である。
実施例９は、鋼板が表１中のａであり、陰極電解処理液が、硫酸カリウム濃度１．１質量％、ジルコニウム濃度１０ｍｇ／Ｌ、電気伝導度２．０Ｓ／ｍ、ｐＨ１．９の例である。
実施例１０は、鋼板が表１中のａであり、陰極電解処理液が、硫酸カリウム濃度０．９質量％、ジルコニウム濃度２０００ｍｇ／Ｌ、電気伝導度２．０Ｓ／ｍ、ｐＨ１．９の例である。
実施例１１は、鋼板が表１中のａであり、陰極電解処理液が、硫酸カリウム濃度０．１質量％、ジルコニウム濃度１０ｍｇ／Ｌ、電気伝導度０．２Ｓ／ｍ、ｐＨ２．５の例である。
実施例１２は、鋼板が表１中のａであり、陰極電解処理液が、硫酸カリウム濃度５．０質量％、ジルコニウム濃度４００ｍｇ／Ｌ、電気伝導度６．０Ｓ／ｍ、ｐＨ１．９の例である。
実施例１３は、鋼板が表１中のａであり、陰極電解処理液が、硫酸カリウム濃度０．８質量％、ジルコニウム濃度４００ｍｇ／Ｌ、電気伝導度２．０Ｓ／ｍ、ｐＨ１．５の例である。
実施例１４は、鋼板が表１中のａであり、陰極電解処理液が、硫酸カリウム濃度１．４質量％、ジルコニウム濃度４００ｍｇ／Ｌ、電気伝導度２．０Ｓ／ｍ、ｐＨ２．５の例である。【００７９】
実施例１５は、鋼板が表１中のａであり、陰極電解処理液が、硫酸ナトリウム濃度８．０質量％、ジルコニウム濃度２０００ｍｇ／Ｌ、電気伝導度６．０Ｓ／ｍ、ｐＨ２．２の例である。
実施例１６は、鋼板が表１中のｂであり、陰極電解処理液が、硫酸ナトリウム濃度２．４質量％、ジルコニウム濃度４００ｍｇ／Ｌ、電気伝導度１．２Ｓ／ｍ、ｐＨ１．９の例である。
実施例１７は、鋼板が表１中のｃであり、陰極電解処理液が、硫酸ナトリウム濃度２．４質量％、ジルコニウム濃度４００ｍｇ／Ｌ、電気伝導度１．２Ｓ／ｍ、ｐＨ１．９の例である。
実施例１８は、鋼板が表１中のｄであり、陰極電解処理液が、硫酸ナトリウム濃度２．４質量％、ジルコニウム濃度４００ｍｇ／Ｌ、電気伝導度１．２Ｓ／ｍ、ｐＨ１．９の例である。【００８０】
比較例１は、鋼板が表１中のａであり、陰極電解処理液が、アルカリ金属硫酸塩を含まないジルコニウム濃度４００ｍｇ／Ｌ、電気伝導度０．４、ｐＨ１．９の硫酸ジルコニウム水溶液の例である。
比較例２は、鋼板が表１中のａであり、陰極電解処理液が、硫酸ナトリウム濃度１．２質量％、ジルコニウム濃度８ｍｇ／Ｌ、電気伝導度２．０Ｓ／ｍ、ｐＨ１．９の例である。
比較例３は、鋼板が表１中のａであり、陰極電解処理液が、硫酸ナトリウム濃度１．０質量％、ジルコニウム濃度２０５０ｍｇ／Ｌ、電気伝導度２．０Ｓ／ｍ、ｐＨ１．９の例である。
比較例４は、鋼板が表１中のａであり、陰極電解処理液が、硫酸ナトリウム濃度０．０９質量％、ジルコニウム濃度１０ｍｇ／Ｌ、電気伝導度０．１８Ｓ／ｍ、ｐＨ２．５の例である。
比較例５は、鋼板が表１中のａであり、陰極電解処理液が、硫酸ナトリウム濃度６．０質量％、ジルコニウム濃度４００ｍｇ／Ｌ、電気伝導度６．２Ｓ／ｍ、ｐＨ１．９の例である。
比較例６は、鋼板が表１中のａであり、陰極電解処理液が、硫酸ナトリウム濃度６．２質量％、ジルコニウム濃度４００ｍｇ／Ｌ、電気伝導度６．６Ｓ／ｍ、ｐＨ１．９の例である。
比較例７は、鋼板が表１中のａであり、陰極電解処理液が、硫酸ナトリウム濃度０．９質量％、ジルコニウム濃度４００ｍｇ／Ｌ、電気伝導度２．０Ｓ／ｍ、ｐＨ１．４の例である。
比較例８は、鋼板が表１中のａであり、陰極電解処理液が、硫酸ナトリウム濃度１．６質量％、ジルコニウム濃度４００ｍｇ／Ｌ、電気伝導度２．０Ｓ／ｍ、ｐＨ２．６の例である。【００８１】
比較例９は、鋼板が表１中のａであり、陰極電解処理液が、硫酸カリウム濃度１．０質量％、ジルコニウム濃度８ｍｇ／Ｌ、電気伝導度２．０Ｓ／ｍ、ｐＨ１．９の例である。
比較例１０は、鋼板が表１中のａであり、陰極電解処理液が、硫酸カリウム濃度０．９質量％、ジルコニウム濃度２０５０ｍｇ／Ｌ、電気伝導度２．０Ｓ／ｍ、ｐＨ１．９の例である。
比較例１１は、鋼板が表１中のａであり、陰極電解処理液が、硫酸カリウム濃度０．０９質量％、ジルコニウム濃度１０ｍｇ／Ｌ、電気伝導度０．１８Ｓ／ｍ、ｐＨ２．５の例である。
比較例１２は、鋼板が表１中のａであり、陰極電解処理液が、硫酸カリウム濃度５．１質量％、ジルコニウム濃度４００ｍｇ／Ｌ、電気伝導度６．２Ｓ／ｍ、ｐＨ１．９の例である。
比較例１３は、鋼板が表１中のａであり、陰極電解処理液が、硫酸カリウム濃度５．３質量％、ジルコニウム濃度４００ｍｇ／Ｌ、電気伝導度６．６Ｓ／ｍ、ｐＨ１．９の例である。
比較例１４は、鋼板が表１中のａであり、陰極電解処理液が、硫酸カリウム濃度０．８質量％、ジルコニウム濃度４００ｍｇ／Ｌ、電気伝導度２．０Ｓ／ｍ、ｐＨ１．４の例である。
比較例１５は、鋼板が表１中のａであり、陰極電解処理液が、硫酸カリウム濃度１．４質量％、ジルコニウム濃度４００ｍｇ／Ｌ、電気伝導度２．０Ｓ／ｍ、ｐＨ２．６の例である。【００８２】
比較例１６は、鋼板が表１中のａであり、陰極電解処理液が、硫酸ナトリウム濃度８．２質量％、ジルコニウム濃度２０００ｍｇ／Ｌ、電気伝導度６．１Ｓ／ｍ、ｐＨ２．２の例である。
比較例１７は、鋼板が表１中のｅであり、陰極電解処理液が、硫酸ナトリウム濃度２．４質量％、ジルコニウム濃度４００ｍｇ／Ｌ、電気伝導度１．２Ｓ／ｍ、ｐＨ１．９の例である。
比較例１８は、鋼板が表１中のｆであり、陰極電解処理液が、硫酸ナトリウム濃度２．４質量％、ジルコニウム濃度４００ｍｇ／Ｌ、電気伝導度１．２Ｓ／ｍ、ｐＨ１．９の例である。【００８３】
表３に表２のすずめっき鋼板と陰極電解皮膜処理液の組合せで、すずめっき鋼板を陰極電解処理時の板、および、液の評価結果を示す。
評価内容は、以下の通りである。
１）すずめっき鋼板を４Ａ／ｄｍ２、および、６Ａ／ｄｍ２で１秒間陰極電解した時の下地処理皮膜のジルコニウム換算付着量。
２）ジルコニウム化合物皮膜の外観良否。（ジルコニウム化合物皮膜外観にむらのない状態を○で合格、濃淡がみられる場合は△で不合格、明瞭なむらがある場合は×で不合格、と判定した。）
３）表２のすずめっき鋼板と陰極電解皮膜処理液の組合せで、４Ａ／ｄｍ２１秒間すずめっき鋼板を陰極電解処理した鋼板の塗装密着性。（塗装板のＴピール強度で評価し、６０以上を合格とした。）
４）表２のすずめっき鋼板と陰極電解皮膜処理液の組合せで、４Ａ／ｄｍ２１秒間すずめっき鋼板を陰極電解処理した鋼板を用いたラミネート鋼板のフィルム密着性をみるために製缶品の耐レトルト剥離性を評価した。（缶外周に入れたカッターナイフ疵がレトルト処理で剥離する場合を×で不合格、剥離しない場合は○で合格とした。）
５）液の保存安定性の目視判定結果。（良好なものは○で合格、やや白濁したが沈殿は生じていないものは△で合格、白色沈殿物が生じたものは×で不合格と判定した。）
６）低温液中でのアルカリ金属硫酸塩の溶解安定性。（液を５℃にした時に、溶解させていたアルカリ金属硫酸塩が析出してこない場合を○で合格、アルカリ金属硫酸塩が析出してくる場合を×で不合格とした。）
７）整流器負荷の程度。（整流器負荷の負荷の程度としては、電流密度４Ａ／ｄｍ２、および、６Ａ／ｄｍ２で電解処理した時、整流器の電圧が２０Ｖ未満の場合を○として合格、２０Ｖ以上２５Ｖ以下の場合を△、２５Ｖを超える場合を×として不合格、と判定した。）【００８４】
【表３】
2011126137.tif 000005
【００８５】
表３の実施例１、実施例８、比較例１からわかるように、ジルコニウム濃度、ｐＨが同じでも、比較例１のようにアルカリ金属硫酸塩を含まない場合は、液の保存安定性が悪いことから、硫酸ジルコニウムのほかに硫酸ナトリウム、硫酸カリウムなどのアルカリ金属硫酸塩が存在する方が、液の保存安定性が良いので好ましい。【００８６】
表３の実施例２、比較例２、および、実施例９、比較例９からわかるように、ジルコニウム濃度が１０ｍｇ／Ｌの実施例２、９場合は、ジルコニウム換算付着量が、良好な塗料密着性を得るのに必要な０．１ｍｇ／ｍ２以上得られるのに対し、比較例２、９のようにジルコニウム濃度が１０ｍｇ／Ｌ未満の場合は、ジルコニウム換算付着量が０．１ｍｇ／ｍ２未満となり、十分な塗料密着性、フィルム密着性を確保することが難しくなるので好ましくない。【００８７】
表３の実施例３、比較例３、および、実施例１０、比較例１０からわかるように、ジルコニウム濃度が２０００ｍｇ／Ｌの実施例３、１０の場合は、ジルコニウム換算付着量が、良好な塗料密着性を得るのに必要な２０ｍｇ／ｍ２以下であるのに対し、比較例３、１０のようにジルコニウム濃度が２０００ｍｇ／Ｌを超える場合は、ジルコニウム換算付着量が２０ｍｇ／ｍ２を超える場合があり、十分な塗料密着性、フィルム密着性を確保することが難しくなり、かつ、外観の濃淡むらも発生しやすくなるので好ましくない。【００８８】
表３の実施例４、比較例４、および、実施例１１、比較例１１からわかるように、電気伝導度が０．２Ｓ／ｍ以上でアルカリ金属硫酸塩の濃度が０．１質量％の実施例４，１１の場合は、電気伝導度が０．２Ｓ／ｍ未満で、アルカリ金属硫酸塩の濃度が０．１質量％未満の比較例４，１１に比べて、整流器の負荷が小さいので好ましい。【００８９】
表３の実施例５、比較例５、比較例６および、実施例１２、比較例１２、比較例１３からわかるように、電気伝導度が６．０Ｓ／ｍを超える比較例５，６，１２，１３は、電気伝導度が６．０Ｓ／ｍ以下の実施例５，１２に比べて、外観にむらが発生し易くなるので好ましくない。【００９０】
表３の実施例６、比較例７、および、実施例１３、比較例１４からわかるように、ｐＨが１．５以上の実施例６、１３の場合は、良好な塗料密着性を得るのに必要なジルコニウム換算付着量が０．１ｍｇ／ｍ２以上得られるのに対し、ｐＨが１．５未満の比較例７、１４の場合は、良好な塗料密着性を得るのに必要なジルコニウム換算付着量が０．１ｍｇ／ｍ２に満たないため、十分な塗料密着性、フィルム密着性を確保することが難しくなるので好ましくない。【００９１】
表３の実施例７、比較例８、および、実施例１４、比較例１５からわかるように、ｐＨが２．５以下の実施例７、１４の場合は、液の保存安定性が良好なのに対し、ｐＨが２．５を超える比較例８、１５の場合は、保存中に白色沈殿が生じるため好ましくない。【００９２】
表３の実施例１５、比較例１６からわかるように、アルカリ金属硫酸塩（硫酸ナトリウム）の濃度が８．０質量％以下の実施例１５場合は、５℃におけるアルカリ金属硫酸塩溶解安定性が良好なのに対し、アルカリ金属硫酸塩（硫酸ナトリウム）の濃度が８．０質量％を超える比較例１６の場合は、５℃におけるアルカリ金属硫酸塩溶解安定性が悪いので好ましくない。【００９３】
表３の実施例１６、実施例１７、実施例１８からわかるように、すずめっき鋼板上の酸化すず層の厚みが、電解剥離法による測定で０ｍＣ／ｃｍ２から３．５ｍＣ／ｃｍ２までは、塗料密着性はＴピール強度で６０Ｎ／１０ｍ以上で安定していることがわかる。
これに対し、比較例１７、比較例１８からわかるように、酸化すず量が、３．５ｍＣ／ｃｍ２を超える場合は、塗料密着性が悪くなることがわかる。【００９４】
実施例１９
前述した「図２」における電流密度−付着量のグラフと同様の条件で、Ｚｒ濃度を変化させた際のＺｒ付着量を測定した。得られた結果を、図１３および以下の表４に示す。
図１３のグラフから、Ｚｒ濃度を増やすことにより、Ｚｒ付着量を増やせることが理解できよう。更に、該グラフから、本発明の系においては、高電流密度になってもＺｒ付着量が急激に増加することが抑制されていることが理解できよう（換言すれば、本発明の系においては、Ｚｒ濃度を変えた時も、Ｚｒ付着量が安定しているという特徴がある）。
【表４】
2011126137.tif 000006
【産業上の利用可能性】
【００９５】
本発明の環境への負荷が少ない容器材料用鋼板とその製造方法は、鋼板の下地処理に際して、クロム、フッ素、硝酸性窒素を含む処理液を用いないため、本発明による容器材料用鋼板は、衛生性、安全性に優れている。加えて、本発明による容器材料用鋼板は、従来のクロメート処理された容器材料用鋼板と同等の塗料密着性およびフィルム密着性を有しており非常に成形性に優れていることから、成型性の厳しい２ピース構造の飲料缶や食缶の胴材に好適であり、金属容器用材料として極めて有用であると言える。
【図１】
2011126137.tif 000007
【図２】
2011126137.tif 000008
【図３】
2011126137.tif 000009
【図４】
2011126137.tif 000010
【図５】
2011126137.tif 000011
【図６】
2011126137.tif 000012
【図７】
2011126137.tif 000013
【図８】
2011126137.tif 000014
【図９】
2011126137.tif 000015
【図１０】
2011126137.tif 000016
【図１１】
2011126137.tif 000017
【図１２】
2011126137.tif 000018
【図１３】
2011126137.tif 000019
【国際調査報告】
2011126137.tif 000020
2011126137.tif 000021
2011126137.tif 000022